(57)【特許請求の範囲】
【請求項１】
クレープ原紙にエンボス加工を施してなるエンボス加工クレープ紙であって、坪量が６〜２８ｇ／ｍ２であり、かつ、高低差０．０１〜３．００ｍｍで４〜２００個／ｃｍ２のエンボス形状を有し、保湿成分をパルプ当たり１〜１００％含有し、２枚重ねで測定したときの見掛け密度（荷重下）が０．１３ｇ／ｃｍ３以下、柔軟度が４０ｍＮ／１００ｍｍ以下、縦方向の引張強さが裂断長に換算して０．１５〜１．５ｋｍであることを特徴とする、エンボス加工クレープ紙。
【請求項２】
重ね合わせ枚数が３枚であり、見掛け密度（荷重下）が０．１１ｇ／ｃｍ３以下、柔軟度が６０ｍＮ／１００ｍｍ以下である、請求項１に記載のエンボス加工クレープ紙。
【請求項３】
２枚重ねで測定したときの保油量が、保湿成分を含む未エンボス加工のクレープ原紙２枚重ねで測定したときよりも３０％以上多い、請求項１または２に記載のエンボス加工クレープ紙。
【請求項４】
複数枚が重ね合わされてなり、ふんわり感に優れる、請求項１から３までのいずれかに記載のエンボス加工クレープ紙。
【請求項５】
ティシュペーパーである、請求項４に記載のエンボス加工クレープ紙。
【請求項６】
ロール状の巻き取り製品である、請求項４に記載のエンボス加工クレープ紙。
【発明の詳細な説明】
【技術分野】
【０００１】
本発明は、ふんわり感としっとり感に優れるエンボス加工クレープ紙に関し、詳しくは、クレープ原紙にエンボス加工を施して、化粧用ティシュなどに利用される、ふんわり感としっとり感に富むクレープ紙を対象にしている。
【背景技術】
【０００２】
化粧用などに使用されるティシュ製品には、薄いクレープ紙を２枚あるいは３枚に重ねたものがある。トイレットペーパー製品などでは、クレープ紙にエンボス加工を施して嵩高性や柔軟性などの特性を付与したものがある。
これとは別に、保湿ティシュ製品として、クレープ処理が施された薄いクレープ紙に、グリセリンなどの保湿成分を担持させたものがある。保湿成分が湿気を吸って適度な保湿状態になるため、使用時に、しっとりした柔らかい感触を与え、肌触りが良いものとなる。汚れなどを拭い取り易くなる。
特許文献１には、保湿剤、柔軟剤、抗酸化剤等を含む薬液を、基材紙に塗布しておくことで、しっとり感、柔らかさ等の肌触り性を良好にするとともに、頻繁に肌と接触させても肌がヒリヒリし難い、肌が赤くなり難い家庭用薄葉紙を提供する技術が示されている。
【０００３】
クレープ紙を複数枚重ね合わせてなるティシュペーパーや１〜複数枚のクレープ紙をロール状に巻いてなるトイレットペーパーなどの重ね合わせ製品においては、クレープ紙の間に空気層が挟まれていてふんわり感に富むことが求められている。この「ふんわり感」は、使用時などの感触を快いものにさせるだけでなく、汗取り性などの使用特性をも向上させるからである。
そこで、クレープ紙において、クレープ原紙にエンボス加工を施すことで嵩高さを出すことが行われている。すなわち、エンボス加工クレープ紙である。
特許文献２には、クレープ紙に蒸気を吹きつけたあとでエンボス加工を行なうことで、高いロールかさ、高度のロール硬度を与える技術が提案されている。
【０００４】
特許文献３には、複数枚のプライ（紙層）からなり、所定のキャリパー（厚み）や生理的表面平滑パラメーターを持つ紙ティシュとその製造技術が示されている。具体例として、エンボス加工が行なわれた３プライ・ティシュにローションを塗布して紙ティシュを得る製造例が示されている。エンボス加工と保湿液の担持との両方を行なっていることになる。
【先行技術文献】
【特許文献】
【０００５】
【特許文献１】特開２００３−１６４３８５号公報
【特許文献２】特表２００２−５１１５３７号公報
【特許文献３】特表２００３−５１４６４０号公報
【発明の概要】
【発明が解決しようとする課題】
【０００６】
従来の一般的なティシュ製品におけるエンボス加工は、抄紙されクレープ処理を終えた乾燥状態のクレープ原紙に対して行なわれていた。
乾燥状態のクレープ原紙は、水素結合によって固定されている繊維同士が動き難い。このようなクレープ原紙にエンボス加工を行なうと、繊維がスムーズに移動せず、繊維そのものが壊れたり、繊維間の水素結合が破壊されてしまったりする。その結果、得られたエンボス加工クレープ紙の強度が低下したり、紙粉が発生し易くなったりする。
このような問題を改善するため、紙力剤などによって繊維間の結合を増強したクレープ紙が知られている。繊維間の結合点が多いので、変形に耐えられ、エンボス加工が比較的良好に行え、見掛け密度が低下するという利点がある。しかし、柔らかさやふんわり感などで表現される肌触り性が悪くなり、ティシュ製品としては、商品価値に劣るものとなり易い。
【０００７】
特許文献２のように、エンボス加工前に蒸気を吹きつけておく方法では、蒸気によって膨潤した繊維が変形し易くなりエンボス加工は行ない易い。しかし、エンボス加工後に、繊維が乾燥するときに、エンボス加工前の形状に戻ってしまい易い。膨潤した繊維の内部に取り込まれていた水分が蒸発すると、繊維すなわちエンボス形状が収縮して、エンボス加工紙が硬くなってしまうという欠点もある。
抄紙段階で乾燥させる前の高湿潤状態のクレープ原紙にエンボス加工を施す技術も提案されている。しかし、エンボス加工を施したクレープ原紙を、ヤンキードライヤー処理などで乾燥させると表面は平滑になってエンボス模様の凹凸が消えてしまう。熱風などによる非接触の乾燥処理を行なえば、エンボス形状を損なわずに乾燥できるが、抄紙されたばかりの高湿潤状態のクレープ原紙を非接触で乾燥させるには、長い時間と大きなエネルギーコストがかかり、経済性が劣る。ヤンキードライヤー処理による表面の平滑化や厚みなどの均等化が行なえない。紙面の表面品質が低下したり、厚みや特性に大きなバラツキが生じたりする。抄紙段階では繊維間に十分な水素結合が形成されておらず全く自由に変形および移動ができる状態なので、エンボス加工で、細かな凹凸形状を明確に付与することが難しい。エンボス加工された凹凸形状が、乾燥過程で崩れたり変形したり元に戻ったりし易い。
【０００８】
特許文献３のように、エンボス加工を行なった紙材料に保湿液を塗布すると、凹凸のある紙材料には保湿液が均等に塗布できない。保湿液の吸収によってエンボス模様が崩れてしまう。エンボス加工および保湿液の機能が十分に発揮できない。
保湿液による保湿処理を行って製造された保湿ティシュに、後からエンボス加工を行なうことも考えられる。しかし、保湿処理によって柔軟になった保湿ティシュには、通常のエンボス加工を行なうだけでは、エンボス加工による凹凸形状が形成され難い。しかも、保湿処理を行なうと紙強度が低下するので、エンボス加工の際に損傷し易くなり、エンボス加工が難しい。
【０００９】
そこで、本発明の課題は、前記した従来におけるエンボス加工クレープ紙が有する問題点を解消し、微細なエンボス形状を明確に備え、嵩高で柔軟性に優れているとともに強度も十分にあり、ふんわり感としっとり感にも優れていて、脂分などの吸収性能にも優れたエンボス加工クレープ紙を提供することである。
【課題を解決するための手段】
【００１１】
本発明にかかる、ふんわり感としっとり感に優れるエンボス加工クレープ紙は、クレープ原紙にエンボス加工を施してなるエンボス加工クレープ紙であって、坪量が６〜２８ｇ／ｍ２であり、かつ、高低差０．０１〜３．００ｍｍで４〜２００個／ｃｍ２のエンボス形状を有し、保湿成分をパルプ当たり１〜１００％含有し、２枚重ねで測定したときの見掛け密度（荷重下）が０．１３ｇ／ｃｍ３以下、柔軟度が４０ｍＮ／１００ｍｍ以下、縦方向の引張強さが裂断長に換算して０．１５〜１．５ｋｍであることを特徴とする。
上記本発明にかかるエンボス加工クレープ紙の製造方法としては、クレープ原紙にエンボス加工を施すエンボス加工クレープ紙の製造方法であって、前記クレープ原紙として坪量６〜２８ｇ／ｍ２の原紙を用いることとし、かつ、前記エンボス加工を、坪量当たり０．１〜１００重量％の水を供給して湿潤状態にする工程（ａ）と、湿潤状態のクレープ原紙にエンボス加工を施す工程（ｂ）と、エンボス加工された湿潤状態のクレープ原紙を乾燥させる工程（ｃ）とによって施すようにする方法が採用される。
上記の方法を実施するに当たっては、前記エンボス加工の際、複数枚のクレープ原紙の個々に別々にエンボス加工を施すようにし、その後に、加工された複数枚のクレープ原紙を重ね合わせるようにする、ことが好ましい。また、これとは別に、前記エンボス加工の際は複数枚のクレープ原紙を重ね合わせて同時にエンボス加工を施すようにし、その後に、クレープ原紙の重ね合わせ体に対し、加工された個々のクレープ原紙をいったん分離させたあと再び重ね合わせる処理を加える、ことが好ましい。
【００１２】
本発明にかかる、エンボス加工クレープ紙は、その製品形態での好ましい特徴を具体的に述べると、ふんわり感としっとり感を必要とする重ね合わせ品であり、例えば、クレープ原紙を複数枚重ね合わせてなるティシュペーパーや、１〜複数枚のクレープ原紙をロール状に巻いてなるトイレットペーパーなどであることができる。
本発明の内容を、その製造方法と絡めて、以下に詳しく述べる。
〔クレープ原紙〕
通常のエンボス加工クレープ紙の製造に利用されているクレープ原紙が使用できる。
クレープ原紙は、抄紙された紙材料をヤンキードライヤー処理などで乾燥させる際に、細かい皺すなわちクレープを形成させたものである。
【００１３】
クレープ原紙の材料としては、通常のクレープ紙と同様の材料が使用できる。一般的なパルプ繊維原料が使用できる。広葉樹および針葉樹の木材繊維のほか、木材以外の植物繊維、合成繊維などを組み合わせることもできる。
クレープ原紙の抄造、クレープ加工などの処理装置や処理条件も、通常のクレープ紙と共通する技術が適用できる。
保水性、吸水性、強度、抄紙適性、コストなどの点で、クレープ原紙として、繊維原料の７０重量％以上が木材パルプからなるものが好ましい。木材パルプは、広葉樹パルプまたは針葉樹パルプからなる群から選ばれる少なくとも１種であるものが好ましい。ＪＩＳ−Ｐ８１２１で規定されるカナダ標準濾水度３００ｍｌ以上のものが好ましく、５００〜７００ｍｌのものが更に好ましい。木材パルプは、叩解が進み過ぎると、繊維間の結合が強くなり過ぎて硬くなるという問題が生じるので、前記濾水度をコントロールすることが重要である。クレープ原紙としては、その坪量が６〜２８ｇ／ｍ２のものが用いられる。坪量が少な過ぎると繊維の均一な分散が困難になり、強度も弱くなる。坪量が多過ぎると、強度が強くなり過ぎ硬くなる。クレープ原紙としては、そのクレープ率が３〜５０％であるものが好ましく、６〜３０％であるものがより好ましい。クレープ率が小さ過ぎると、均一なクレープが形成でき難い。クレープ率が大き過ぎると、クレープの形状が粗くなる。
【００１４】
クレープ原紙は、１枚だけを用いてエンボス加工クレープ紙を製造することもできるし、複数枚を重ねたマルチプライのエンボス加工クレープ紙を製造することもできる。重ね枚数としては、２〜６枚に設定できる。好ましくは２〜３枚である。
エンボス加工に際しては、クレープ原紙を所定の枚数重ねた状態で、水の供給やエンボス加工、乾燥などの処理工程を行なうことができる。また、処理工程の一部または全部を、単葉のクレープ原紙に対して行ない、その後にクレープ原紙を重ね合わせたり、重ねたのち折り畳んだり、巻き取ったりすることもできる。
〔水の供給〕
クレープ原紙に、液体の状態で水を供給する。水は、クレープ原紙を構成する繊維間に浸入して自由水の形態で存在することになり、繊維間の水素結合を緩める機能を果たす。但し、蒸気と違って、水は繊維そのものの内部までは浸透し難いので、吸水による繊維の膨張はそれほど生じない。
【００１５】
水の供給は、実質的に乾燥状態であるクレープ原紙に対して、坪量当たり０．１〜１００重量％の水を供給して湿潤状態にする。水を供給されたクレープ原紙は、坪量当たり０．１〜１００重量％の過剰水を含む湿潤状態になる。ここで、過剰水とは、クレープ原紙の繊維間に存在する水のことをいう。
好ましくは、水の供給を坪量当たり０．５〜５０重量％に設定できる。さらに好ましくは、１〜２０重量％の水を供給する。供給水量が少な過ぎれば、目的とするエンボス加工性の向上などが果たせない。供給水量が多くなり過ぎると、繊維間の水素結合が解除され過ぎてしまい、強度などの特性が低下する。また、原紙にシワが入るなど、加工適性が低下し、乾燥負荷も増大する。
【００１６】
水の供給手段としては、液体状態の水を必要な量だけ速やかに供給できれば、通常の紙製造技術、加工技術などで採用されている各種の水供給手段が採用できる。例えば、水をノズルからシャワー状に噴出させてクレープ原紙に水滴を吹きつける方法が採用できる。水を付着させたり吸水させたりしたローラーをクレープ原紙に押しつける方法も採用できる。グラビア印刷ロールなどの印刷ロールを利用してクレープ原紙に水を印刷塗工することができる。
水の温度は特に限定されないが、常温付近でよい。高温になり過ぎると、繊維内への浸透が過剰になったりし易い。通常、５〜４０℃に設定することができる。
【００１７】
水の供給を、クレープ原紙に何らかの処理を施すための助剤（薬液成分）とともに行なうことができる。具体的には、保湿成分を含む保湿液など、助剤を含有する水溶液または水分散液をクレープ原紙に供給すれば、助剤と水とを同時に供給することができる。水溶液または水分散液に含まれる水分量が水の供給量になる。このような助剤（薬液成分）としては、後述する保湿成分、柔軟成分および接着成分の他、インキ成分などが挙げられる。
〔エンボス加工〕
湿潤状態のクレープ原紙にエンボス加工を施す。クレープ原紙には所定のエンボス形状が付与される。
【００１８】
クレープ原紙は、前記した水の供給を行なったあと、エンボス加工を施す段階で、適切な湿潤状態になっている必要がある。水の供給からエンボス加工までに時間が経過して、クレープ原紙に供給された水が蒸発してしまって、含水割合が少なくなり過ぎていると、目的が達成できない。
したがって、前記供給水量は、エンボス加工が施される直前のクレープ原紙の含水量条件であるとも言える。但し、水の供給を行なう前のクレープ原紙が環境中の水分を吸湿して環境中の水分と平衡状態にある原紙の水分、または、吸湿の途中であり平衡状態に満たない原紙の水分は、供給水による含水量には含まれない。
【００１９】
エンボス加工の加工装置、加工方法、加工条件などは、通常のエンボス加工紙の製造技術が適用できる。エンボス加工のうち、特に微小なエンボス形状を付与するマイクロエンボス加工の技術が好ましく適用される。
一般的なエンボス加工として、表面に微細な凹凸が彫られた硬質の表面を有するエンボスロールをクレープ原紙に押圧する方法が採用できる。硬質の表面は、鋼などの金属材料、セラミック材料、硬質合成樹脂材料などで構成できる。表面に各種のコーティング加工が施されたものも使用できる。エンボスロールに対向して配置され、間にクレープ原紙を挟み込む受けロールとして、弾力的に変形可能な表面を有するものが使用できる。エンボスロールの凹凸形状にしたがって受けロールの表面が凹凸状に弾力変形する。受けロールとして、エンボスロールと同様の硬質材料からなる平坦な表面を有するものが使用できる。エンボスロールと受けロールとの隙間が変化することでクレープ原紙に部分的な厚みおよび密度の違いを生じさせ易い。何れもが表面に凹凸形状を有する一対のエンボスロールの間にクレープ原紙を挟み込んでエンボス加工を施すこともできる。この場合は、クレープ原紙の表裏両側にエンボス形状の凹凸が生じる。
【００２０】
エンボス加工で形成するエンボス形状の配置パターンや寸法は、通常のエンボス加工クレープ紙と同様に設定できる。エンボス形状には、クレープ紙に嵩高性や柔軟性、吸水性などの特性機能を与えることを主な目的とするもののほか、模様や文字、記号などを表現して意匠機能を持たせることを主な目的とするものや、クレープ紙の側端部など一部に補強や折畳みなどの機能を持たせることを目的とするものなどもある。複数の目的を持つエンボス形状もある。基本的には、クレープ紙の全体に所定の特性機能を付与するエンボス形状を設けるとともに、その他の機能を目的とする別のエンボス形状を部分的に付加することができる。
【００２１】
具体的なエンボス形状の寸法条件として、高低差０．０１〜３．００ｍｍで４〜２００個／ｃｍ２のエンボス加工を施すことができる。好ましくは、エンボス形状の高低差０．０１〜１．００ｍｍで１０〜２００個／ｃｍ２に、そして、より好ましくは、高低差０．０５〜０．５０ｍｍで２０〜１００個／ｃｍ２に設定することである。
本発明のエンボス加工クレープ紙が主に対象としているドライ製品や保湿タイプ製品でなく、清掃物品などのウエット製品では、その用途上の要求から、高低差が１．００ｍｍを超える極めて大きなエンボス形状を付与することが求められる。しかし、このようなエンボス形状は、本発明のクレープ紙の用途からすれば、不必要に高すぎることがある。しかも、高低差が１．００ｍｍを超えるエンボス形状を、薄いクレープ紙に適用すると、エンボス形状が高すぎるため、クレープ原紙が破れてしまったり、穴が開いてしまったり、強度が弱くなりすぎてしまったりすることがあるので、高低差は好ましくは１．００ｍｍ以下である。
【００２２】
本発明のエンボス加工クレープ紙は、その用途を考慮して、坪量の低い薄いクレープ原紙を使用しているので、エンボス形状での高低差が最大１．００ｍｍ（好ましくは０．５０ｍｍ）であっても、本発明のこのエンボス加工クレープ紙に、水性薬剤を含浸させた状態で、０．３ｋＰａの荷重を掛けたときには、その厚みが１．０ｍｍに達することがない。
エンボス加工は、通常、特別な加熱や冷却を行なわずに常温環境で実施できる。また、後述する熱エンボス加工を採用すれば、エンボス加工とその後の速やかな乾燥とを一度に果たすこともできる。
【００２３】
また、湿潤したエンボスロールを用いると、水、もしくは助剤を含有する水（以下、水類という）の供給とエンボス加工を同時に行うことができる。具体的には、たとえば、エンボスロールの表面に水類をスプレーするか、あるいは、エンボスロールに水類を供給するロールを接触させてエンボスロール表面に水類を転移させるようにする。また、水類を入れたバット内にエンボスロールをくぐらせてエンボスロールを湿潤状態にすることもできる。これらの湿潤したエンボスロールを用いてクレープ原紙にエンボス加工を施すことで、水類の供給とエンボス加工を同時に行うことができる。
〔乾燥〕
エンボス加工された湿潤状態のクレープ原紙は、速やかに乾燥させることが望ましい。
【００２４】
エンボス加工前にクレープ原紙に供給された水は、前記した過剰水としてクレープ原紙を構成する繊維間に存在している。この過剰水が、エンボス加工後の乾燥で蒸発することで、エンボス加工によって付与されたエンボス形状を保ったままで、繊維間に新たな水素結合を生じさせる。その結果、エンボス形状が良好に保持されたエンボス加工クレープ紙が得られる。
エンボス加工後に、エンボスが湿潤状態であると、加工機を走行中や巻取り時、保管時などに変形を受け易く、エンボス形状が崩れたり不明瞭になったりする。繊維間の水素結合が解除されたりして、強度などの特性が低下することも起こる。
【００２５】
加工機上でエンボス加工を行う場合、時間を置かずに速やかに乾燥させることで、エンボス形状が良好に保持されたエンボス加工クレープ紙が得られる。
したがって、速やかな乾燥とは、前記した問題が生じない程度に短い時間で乾燥を完了させることである。ここに言う「速やか」とは、具体的には、エンボス加工直後から３００秒以内、好ましくは６０秒以内に、乾燥を終えることを言う。この「乾燥を終える」とは、例えば、クレープ原紙１０が後述する図１の乾燥部５０や図３の熱エンボスロール４８などの乾燥手段を出る時点を意味する。
乾燥を終えたクレープ原紙は、含水率３〜８％の乾燥状態になる。好ましくは、含水率４〜７％の乾燥状態である。クレープ原紙が、保湿成分を含んでいたりエンボス加工前に保湿液を供給されたりしている場合も、上記含水率条件を満足するように乾燥させることができる。エンボス加工前の含水率に比べて、エンボス加工および乾燥を終えた段階で、含水率が２％以上低下するように、乾燥条件を設定してもよい。
【００２６】
乾燥装置および乾燥方法、処理条件などは、通常の紙製造技術における乾燥技術が採用できる。但し、エンボス形状を壊さないように、非接触による乾燥技術を採用する。
具体的な乾燥方法として、加熱雰囲気の通過、熱風の吹き付け、赤外線や遠赤外線の照射、電磁波や超音波の照射による乾燥が適用できる。
乾燥条件として、クレープ原紙を温度４０〜２００℃で加熱して３００秒以内に乾燥させることができる。好ましくは、温度６０〜８０℃で加熱して６０秒以内に乾燥させる。さらに好ましくは、温度６０〜８０℃で加熱して３０秒以内に乾燥させる。
〔エンボス加工クレープ紙の回収〕
乾燥を終えて得られたエンボス付きクレープ紙は、エンボス加工による凹凸形状を有する。
【００２７】
単葉のクレープ原紙にエンボス加工を施した場合は、乾燥後のエンボス付きクレープ紙をそのままロールなどに巻回して回収すればよい。ロール状態で保管や輸送、次の工程（重ね合わせ工程など）への搬送が行なえる。エンボス加工クレープ紙を裁断したり、折り畳んだりする別の加工を続けて実施することもできる。
単葉のエンボス加工クレープ紙を複数枚重ねて、たとえば２プライあるいは３プライのティシュペーパーやトイレットペーパーに加工すると、ふんわり感や柔軟性がより優れた製品となる。
複葉のクレープ原紙を重ねてエンボス加工を施した場合は、乾燥後のエンボス付きクレープ紙を、単葉のエンボス付きクレープ原紙毎に分離したあと、再び重ね合わせて、ロールなどに回収することができる。
【００２８】
この分離と再重ね合わせによって、エンボス加工クレープ紙の嵩高性や柔軟性をより高めることができる。単葉のクレープ原紙にエンボス加工を施した場合であっても、得られた単葉のエンボス付きクレープ原紙の重ね合わせによって、エンボス加工クレープ紙の嵩高性や柔軟性をより高めることができる。
製造されたエンボス加工クレープ紙には、保湿処理などの液体成分や水を供給する処理は行なわないほうが、エンボス形状が崩れたり強度などの特性が低下したりすることが少ない。
〔助剤の含浸〕
エンボス加工前のクレープ原紙に、助剤として、保湿成分および柔軟成分のうちの少なくとも１つを含浸させておくことができる。この場合、クレープ原紙は、助剤含有クレープ原紙となる。
【００２９】
これらの成分は、単独で使用するのも良いが、併用することで、クレープ紙の物性や風合いを適度にコントロールすることができるようになる。
紙の嵩や柔軟性の向上と紙強度の向上を目的として、従来、パルプスラリー中に嵩高性向上剤や柔軟剤、紙力増強剤などの助剤を混合し、これらをパルプに吸着させておいて、抄紙することが行われている。いわゆる内添法である。しかし、内添法では、助剤をパルプに十分に吸着させることが困難である。そのため、吸着しない助剤が抄紙機の白水循環系に残存し、ピッチ状に凝集して、紙に汚点を生じさせたり、ドライヤーに付着して紙の剥離不良を起こしたりなどし、抄紙工程に悪影響をもたらすことがあった。
【００３０】
これに対し、抄紙後の紙に対し、後加工で助剤の添加を行うと、嵩の向上や柔軟化、強度の向上を十分に図ることができる。その結果、内添法による前述の悪影響が生じず、しかも、助剤の歩留まりも高い。さらに、少量の湿潤水の中に助剤が存在する状態であっても、本発明によれば、エンボス加工を行うことで、助剤をパルプ繊維間に十分に行き渡らせることができ、上記の諸効果を十分に発現させることができるのである。
含浸技術としては、基本的には、通常の保湿紙の製造技術などが適用できる。
助剤は、水を溶媒とする水溶液、乳化液もしくは水分散液の形態で使用することもできるし、有機溶媒などを用いる非水溶液の形態で使用することもできる。
【００３１】
助剤液が溶媒として水を含む場合は、クレープ原紙を湿潤状態にするための水の一部または全部を、助剤液に含まれる水として供給することができる。
助剤液に含まれる水の量が、クレープ原紙を所定の含水割合にするのに十分な量であれば、助剤液の供給工程が、水の供給工程を兼ねることができる。
助剤液に含まれる水の量が、クレープ原紙を所定の湿潤状態にするのに十分な量よりも少なければ、クレープ原紙に助剤液を供給する工程を行ったあとで、クレープ原紙に水を供給する工程を行なうことができる。この場合は、水を供給する工程では、助剤液によって供給された水の量を差し引いた量の水を供給することができる。
【００３２】
助剤液の供給装置や供給方法は、前記した水の供給技術と共通する技術が適用できる。
＜保湿成分＞
保湿成分は、エンボス加工クレープ紙にしっとり感を与える。しかし、保湿成分を含有するクレープ紙に通常のエンボス加工を行っても、紙が柔らかいためエンボス加工による凹凸模様が時間の経過とともに消えやすい。水分を供給してからエンボスする本発明の方法により初めて、このような柔らかいクレープ紙にエンボス形状を明瞭に付与することが可能になる。
保湿成分を含む助剤液、すなわち、保湿液としては、通常の保湿ティシュなどに利用されている保湿成分を含むものが使用できる。保湿成分として、グリセリン、ジグリセリン、ポリグリセリン、エチレングリコール、ジエチレングリコール、ポリエチレングリコール、プロピレングリコール、１，３−ブチレングリコール、ソルビット、キシリトール、エリスリトール、マンニトール、ラクチトール、オリゴ糖アルコール、マルチトール、還元澱粉加水分解物、果糖、ブドウ糖、オリゴ糖、トレハロース、グリシンベタイン、ピロリドンカルボン酸、ピロリドンカルボン酸塩、ヒアルロン酸、ヒアルロン酸塩、乳酸、乳酸塩、尿素などが挙げられる。
【００３３】
保湿成分の含浸量は、パルプ当たり１％〜１００％が好ましい。更に好ましくは５％〜３０％である。１％より少ないと保湿成分の効果が現れにくい。１００％より多くなると、クレープ紙の強度が低下し、また、含浸量が多くなりすぎて、エンボスが形成しにくい。
保湿液が供給されたクレープ原紙において、環境中から保湿成分によって取り込まれた水分が存在する場合、この水分は、クレープ原紙を構成する繊維間に自由水として存在する。そのため、エンボス加工後に乾燥させれば、前記した水を供給した場合と同様に、本発明の目的を達成できる。なお、保湿成分に取り込まれた水分は、揮発し難くなっている。そのため、比較的に高い温度で短時間に乾燥が行なえるように乾燥条件を設定することが望ましい。例えば、前記乾燥条件の範囲において、乾燥温度５０℃以上に設定することが好ましい。乾燥温度６０℃以上がより好ましい。乾燥時間は３０秒以内が好ましく、１０秒以内がより好ましい。
【００３４】
＜柔軟成分＞
柔軟成分は、親油性物質や親油基を持つ成分からなる。クレープ原紙の湿潤水の中に柔軟成分が共存することで、湿潤水の乾燥に伴い起きるパルプ繊維間の水素結合が強くなり過ぎるのを制限することができ、柔軟なクレープ紙とすることができる。また、クレープ原紙に含まれる柔軟成分がクレープ原紙のパルプ表面の親水性を低減させるので、湿潤水が蒸発するときにパルプ繊維同士の距離が縮まり難くなってクレープ原紙の嵩が向上するため、ふんわりと柔らかいクレープ紙にすることが出来る。
柔軟成分は水に乳化、分散または溶解させた状態で供給することが好ましい。そのため、必要に応じて、乳化剤、分散剤、可溶化剤を用いる。
【００３５】
柔軟成分としては、炭化水素類、油脂類、エステル油類、脂肪酸類、高級アルコール類、シリコーン類、ロウ類、界面活性剤類などが挙げられる。具体的には、炭化水素類として、流動パラフィン、スクワランなどがあり、油脂類として、オリーブ油、ツバキ油、ヒマシ油、大豆油、やし油、牛脂、トリ（カプリル酸・カプリン酸）グリセリン、トリカプリル酸グリセリンなどがあり、エステル油類として、ミリスチン酸イソプロピル、パルミチン酸イソプロピル、オクタン酸セチルなどがあり、脂肪酸類として、脂肪酸、脂肪酸塩、グリセリン脂肪酸エステルなどがあり、脂肪酸として、ステアリン酸、パルミチン酸、ミリスチン酸、ラウリン酸、カプリン酸、カプリル酸などがあり、脂肪酸塩として、前記各種脂肪酸のナトリウム、カリウム、トリエタノールアミン、ジエタノールアミン、モノエタノールアミンなどの塩類があり、グリセリン脂肪酸エステルとして、前記各脂肪酸のグリセリンモノ脂肪酸エステル、ポリグリセリン脂肪酸エステルなどがあり、高級アルコール類として、ラウリルアルコール、ミリスチルアルコール、セタノール，ステアリルアルコール、オクチルドデカノール、ベヘニルアルコールなどがあり、シリコーン類として、アミノ変性、エポキシ変性、カルボキシル変性、ポリエーテル変性、ポリグリセリン変性の変性シリコーンオイル、ジメチルポリシロキサンなどがあり、ロウ類として、ミツロウ、カルナバロウ、ラノリンなどがある。界面活性剤としては、陰イオン性、陽イオン性、両性、非イオン性の界面活性剤が用いられ、非イオン性界面活性剤の場合、ＨＬＢ価は１２以下であることが好ましい。
【００３６】
柔軟成分の含浸量は、パルプ当たり０．０１％〜３０％が好ましい。更に好ましくは０．１％〜１０％である。０．０１％より少ないと、柔軟成分の効果が現れにくい。３０％より多くなると、べたつき感、油性感が強くなりすぎて、触感が低下する。
＜接着成分＞
接着成分を助剤とともに添加することができる。接着成分は、パルプ繊維間の水素結合を増強することができる。そのため、接着成分の含浸により、つぎのような効果が期待できる。すなわち、しっとり感や、柔らかさとふんわり感を強調するために保湿成分や柔軟成分を増やすとクレープ紙のエンボス形状や必要強度を保てなくなる恐れがあるが、このとき、接着成分を加えることで、パルプ繊維間の水素結合強度が増すため、しっとり感、柔らかさ、エンボス形状保持による嵩高性（とふんわり感）を高く維持しながら、必要十分な強度を同時に実現することが出来るようになる。
【００３７】
接着成分としては、でんぷん類、セルロース誘導体、海藻類、合成糊料、ポリアクリルアミド樹脂などがある。具体的には、でんぷん類として、小麦でんぷん、トウモロコシでんぷん、タピオカでんぷんなどがあり、セルロース誘導体として、カルボキシメチルセルロースナトリウム（ＣＭＣ−Ｎａ）、メチルセルロース（ＭＣ）、エチルセルロース（ＥＣ）などがあり、海藻類として、アルギン酸ソーダなどがあり、合成糊料として、ポリビニルアルコール、酢酸ビニルなどがある。
接着成分の含浸量は、エンボス加工クレープ紙の重量当たり０．０１％以上、１．０％未満であり、最大０．８％が好ましく、最大０．５％がより好ましい。０．０１％より少ないと接着成分の効果が現れにくい。しかし、接着成分の含浸量が１．０％以上もの多量になりすぎると、本発明が意図している「ふんわり感」が損なわれる。
【００３８】
すなわち、前述した清掃物品などのウエット製品では、その用途上の要求から、本発明が意図する以上の嵩高さが必要となる。そこで、原紙に対しエンボス加工を施す際に、本発明のごとく、原紙に水を供給しておいてエンボス加工することにより十分な嵩高さを付与することが考えられる。しかし、製品段階では、このようにして嵩高さを付与した基材に対し、その重量の数倍に達する多量の水や薬液を含浸させておく必要があり、そのため、この製品で対象物を擦るなどする使用時の負担により、その嵩高さが簡単に崩れる。そこで、嵩高さの崩れを防ぐため、基材に対して１重量％以上もの多量のバインダーを含浸させておくことが必要となるのである。しかし、その結果、製品の強度が強くなりすぎ、硬くて、肌ざわりに劣り、化粧用ティシュなどの用途には使用し難いものとなる。何よりも、本発明が意図している「ふんわり感」が失われるのである
本発明のエンボス加工クレープ紙においては、用途により、接着成分を含まないこともある。
【００３９】
〔熱エンボスロール〕
エンボス加工に熱エンボスロールを使用すれば、湿潤状態のクレープ原紙に対して、エンボス加工と速やかな乾燥との両方を実質的に同時に行なうことができる。
熱エンボスロールは、エンボスロールの表面が加熱できるようになっている以外は、前記した通常のエンボスロールと共通する材料や構造を有するものが使用できる。エンボスロールの加熱手段として、伝熱性の良好な材料を用い、電熱ヒーターなどの加熱機構を内蔵しておくことができる。スチーム、熱湯などの熱媒が流通する通路や空間を設けておき、外部で加熱された熱媒を供給することもできる。
【００４０】
熱エンボスロールの表面温度を４０〜２００℃に設定できる。好ましくは６０〜１２０℃である。
〔エンボス加工クレープ紙〕
本発明のエンボス加工クレープ紙は、クレープ原紙にエンボス加工を施してなるものであり、たとえば、前記本発明の製造方法によって製造できる。
エンボス加工クレープ紙は、特に、クレープ原紙を複数枚（たとえば、２、３枚）重ねて用いたとき、嵩高性や強度、吸液性などの機能により優れたものとなる。
エンボス加工クレープ紙は、その坪量が６〜２８ｇ／ｍ２である。坪量が少な過ぎると繊維の均一な分散が困難になり、強度も弱くなる。坪量が多過ぎると、強度が強くなり過ぎ硬くなる。
【００４１】
エンボス形状として、高低差０．０１〜３．００ｍｍで４〜２００個／ｃｍ２のエンボス形状、好ましくは高低差０．０１〜１．００ｍｍで１０〜２００個／ｃｍ２のエンボス形状を有するものであり、より好ましくは、高低差０．０５〜０．５０ｍｍ、２０〜１００個／ｃｍ２のエンボス形状を有するものである。このエンボス形状が適切であることは、見掛け密度や吸油性能を向上させることにも結びつく。エンボスの平面形状は、円や長円、楕円などの曲線形状、矩形その他の多角形を構成する直線形状、曲線と直線とを組み合わせた形状などがある。
エンボス加工クレープ紙の縦方向の引張強さが、実施例の欄で規定される式により求められる裂断長に換算して０．１５〜１．５ｋｍであることが好ましく、０．３〜１．０ｋｍであることが更に好ましい。０．１５ｋｍより弱いと、ティシュペーパーやトイレットペーパーとして使用する際に、破れやすくて使用できない。１．５ｋｍより強いと、使用時に硬い触感を与え、ふんわり感が損なわれる。
【００４２】
エンボス加工クレープ紙は、２枚重ねで測定したときの見掛け密度（荷重下）が０．０９ｇ／ｃｍ３以下であることが好ましい。また、エンボス加工クレープ紙を２枚重ねにして測定したときの見かけ密度（荷重下）が、未エンボス加工のクレープ原紙（保湿成分等の助剤は含有しないもの）を２枚重ねにして測定したときの値より、２０％以上小さくなったものが好ましい。ここで規定される見掛け密度は、実施例の欄で規定される試験方法で得られた値であり、荷重１０ｇｆ／ｃｍ２で測定された厚みから算出された荷重条件下での見掛け密度を意味する。以下で説明する各特性値も、実施例の欄で規定される試験方法で規定される値である。クレープ原紙に対する見掛け密度の減少割合が大きくなるほど、エンボス加工による嵩高性の向上が有効に機能していることを示す。
【００４３】
ティシュやペーパータオルとして使用する際に要求される油（脂）の拭き取り吸収機能に優れたものが好ましい。具体的には、エンボス加工クレープ紙を２枚重ねにして測定したときの保油量が、未エンボス加工のクレープ原紙（保湿成分等の助剤は含有しないもの）を２枚重ねにして測定したときの値よりも２０％以上多くなったものが望ましい。同様に、エンボス加工クレープ紙を２枚重ねにして測定したときの吸油速さが、未エンボス加工のクレープ原紙（保湿成分等の助剤は含有しないもの）を２枚重ねにして測定したときの値よりも３０％以上短くなったものが望ましい。
エンボス加工クレープ紙は、２枚重ねで測定したときの柔軟度が７０ｍＮ／１００ｍｍ以下であるものが好ましい。柔軟度の試験方法も後述する実施例の欄で規定される。
【００４４】
〔助剤含浸エンボス加工クレープ紙〕
本発明にかかるエンボス加工クレープ紙において、これに保湿成分および柔軟成分のうちの少なくとも１つを含浸させることにより得られる助剤含浸エンボス加工クレープ紙のうち、保湿成分を含む保湿成分含有エンボス加工クレープ紙は、特に、製造時点では乾燥状態であっても、保管流通および使用の環境において、環境中の水分を吸収保持して、水分を含む状態になる。適切な水分率を有することで、しっとりとした肌触りを与え、拭き取り機能も良好になる。
保湿成分含有エンボス加工クレープ紙の特性条件も、基本的には、前記エンボス加工クレープ紙全般について規定された条件を満足することが望ましい。
【００４５】
保湿成分含有エンボス加工クレープ紙の場合、特に、２枚重ねで測定したときの前記見掛け密度（荷重下）が、前記エンボス加工を施しておらずに前記保湿成分を含有する保湿成分含有クレープ原紙２枚重ねで測定したときよりも１０％以上小さいものが、柔らかさ、ふんわり感など、肌触りを良好にできるので好ましい。２枚重ねで測定したときの保油量が、前記エンボス加工を施しておらずに前記保湿成分を含有する保湿成分含有クレープ原紙２枚重ねで測定したときよりも３０％以上多いものが、油（脂）の拭き取り吸収機能に優れ好ましい。さらに、２枚重ねで測定したときの吸油速さ（ｓ）として、前記エンボス加工を施しておらずに前記保湿成分を含有する保湿成分含有クレープ原紙２枚重ねで測定したときの５０％以下の短い吸油速さ（ｓ）を示すものが好ましい。
【００４６】
クレープ原紙を２枚重ねで用いた保湿成分含有エンボス加工クレープ紙として、見掛け密度（荷重下）が０．１３ｇ／ｃｍ３以下、柔軟度が４０ｍＮ／１００ｍｍ以下、縦方向の引張強さが実施例の欄で規定される式により求められる裂断長に換算して０．１５〜１．５ｋｍであるものが好ましい。クレープ原紙を３枚重ねで用いた保湿成分含有エンボス加工クレープ紙として、見掛け密度（荷重下）が０．１１ｇ／ｃｍ３以下、柔軟度が６０ｍＮ／１００ｍｍ以下であるものが好ましい。
上記助剤含浸エンボス加工クレープ紙のうち、柔軟成分を含む柔軟成分含有エンボス加工クレープ紙の特性条件も、基本的には、前記エンボス加工クレープ紙全般について規定された条件を満足することが望ましい。
【００４７】
柔軟成分含有エンボス加工クレープ紙の場合、特に、２枚重ねで測定したときの前記見掛け密度（荷重下）が、前記エンボス加工を施しておらずに前記柔軟成分を含有する柔軟成分含有クレープ原紙２枚重ねで測定したときよりも１５％以上小さいものが、柔らかさ、ふんわり感など、肌触りを良好にできるので好ましい。２枚重ねで測定したときの保油量が、前記エンボス加工を施しておらずに前記柔軟成分を含有する柔軟成分含有クレープ原紙２枚重ねで測定したときよりも１５％以上多いものが、油（脂）の拭き取り吸収機能に優れ好ましい。さらに、２枚重ねで測定したときの吸油速さ（ｓ）として、前記エンボス加工を施しておらずに前記柔軟成分を含有する柔軟成分含有クレープ原紙２枚重ねで測定したときの２０％以下の短い吸油速さ（ｓ）を示すものが好ましい。
【００４８】
クレープ原紙を２枚重ねで用いた柔軟成分含有エンボス加工クレープ紙として、見掛け密度（荷重下）が０．１１ｇ／ｃｍ３以下、柔軟度が７０ｍＮ／１００ｍｍ以下、縦方向の引張強さが実施例の欄で規定される式により求められる裂断長に換算して０．１５〜１．５ｋｍであるものが好ましい。
そして、本発明にかかるエンボス加工クレープ紙は、保湿成分とは別に、もしくは、保湿成分と併せて、柔軟成分、場合により接着成分をも含浸させた場合、紙質、特に、その強度や風合いを適当にコントロールできて、多種多用な用途に合わせることができる。
〔本発明のエンボス加工クレープ紙の特性〕
本発明のエンボス加工クレープ紙としては、たとえば、以下のような特性を持つエンボス加工クレープ紙が好ましい。
【００４９】
クレープ原紙は、その繊維原料の７０重量％以上が広葉樹パルプおよび／または針葉樹パルプ（これらのパルプのカナダ標準濾水度は３００ｍｌ以上が望ましい）であって、坪量が６〜２８ｇ／ｍ２、クレープ率が３〜５０％であり、エンボス加工クレープ紙は、２枚重ねで測定したときの見掛け密度（荷重下）が０．０９ｇ／ｃｍ３以下、柔軟度が７０ｍＮ／１００ｍｍ以下、縦方向の引張強さが実施例の欄で規定される式により求められる裂断長に換算して０．１５〜１．５ｋｍである、エンボス加工クレープ紙。
２枚重ねで測定したときの見掛け密度（荷重下）が、未エンボス加工のクレープ原紙２枚重ねで測定したときよりも２０％以上小さい、エンボス加工クレープ紙。
【００５０】
２枚重ねで測定したときの保油量が、未エンボス加工のクレープ原紙２枚重ねで測定したときよりも２０％以上多い、エンボス加工クレープ紙。
保湿成分を含有し、２枚重ねで測定したときの見掛け密度（荷重下）が０．１３ｇ／ｃｍ３以下、柔軟度が４０ｍＮ／１００ｍｍ以下、縦方向の引張強さが実施例の欄で規定される式により求められる裂断長に換算して０．１５〜１．５ｋｍである、エンボス加工クレープ紙。
保湿成分を含有し、重ね合わせ枚数が３枚であり、見掛け密度（荷重下）が０．１１ｇ／ｃｍ３以下、柔軟度が６０ｍＮ／１００ｍｍ以下である、エンボス加工クレープ紙。
【００５１】
保湿成分を含有し、２枚重ねで測定したときの見掛け密度（荷重下）が、保湿成分を含む未エンボス加工のクレープ原紙２枚重ねで測定したときよりも１０％以上小さい、エンボス加工クレープ紙。
保湿成分を含有し、２枚重ねで測定したときの保油量が、保湿成分を含む未エンボス加工のクレープ原紙２枚重ねで測定したときよりも３０％以上多い、エンボス加工クレープ紙。
柔軟成分を含有し、２枚重ねで測定したときの見掛け密度（荷重下）が０．１１ｇ／ｃｍ３以下、柔軟度が７０ｍＮ／１００ｍｍ以下、縦方向の引張強さが実施例の欄で規定される式により求められる裂断長に換算して０．１５〜１．５ｋｍである、エンボス加工クレープ紙。
【００５２】
柔軟成分を含有し、２枚重ねで測定したときの見掛け密度（荷重下）が、柔軟成分を含む未エンボス加工のクレープ原紙２枚重ねで測定したときよりも１５％以上小さい、エンボス加工クレープ紙。
柔軟成分を含有し、２枚重ねで測定したときの保油量が、柔軟成分を含む未エンボス加工のクレープ原紙２枚重ねで測定したときよりも１５％以上多い、エンボス加工クレープ紙。
〔エンボス加工クレープ紙の用途〕
本発明のふんわり感に優れる、このエンボス加工クレープ紙は、嵩高性や柔軟性、油などの吸収性、拭き取り性能などを要求される各種用途に使用することができる。従来、エンボス加工クレープ紙が使用されていた用途に使用できる。特に、保湿成分含有エンボス加工クレープ紙は、従来、保湿ティシュなどの保湿紙が使用されていた用途に使用できる。
【００５３】
例えば、化粧用のティシュがある。ペーパータオル、トイレットペーパー、キッチンペーパーなどがある。特に、保湿ティシュ、保湿トイレットペーパーなどに好適に用いられる。
【発明の効果】
【００５４】
本発明にかかるエンボス加工クレープ紙は、上に述べたように、その製造に際し、クレープ原紙に水を供給して適切な湿潤状態にしてからエンボス加工を施し、そのあと乾燥させるようにしている。適切な湿潤状態のクレープ原紙は、エンボス加工が良好に行なえ、細かなエンボス形状も明瞭に形成させることができる。クレープ原紙を構成する繊維の損傷や繊維間の水素結合の破壊などが少なく、クレープ原紙の特性が損なわれ難い。エンボス加工を終えた湿潤状態のクレープ原紙を乾燥させれば、形成されたエンボス形状が崩れたり変形したりすることなく固定化されて、明瞭なエンボス形状を有するエンボス加工クレープ紙が得られる。エンボス加工による強度の低下も起こり難い。
【００５５】
得られたエンボス加工クレープ紙は、細かく明瞭なエンボス形状を有し、密度が小さく嵩高性、柔軟性などの特性に優れたものになる。何よりも、原紙を複数枚（たとえば、２、３枚）重ねて用いたとき、「ふんわり感」により優れたものとなり、化粧用のティシュ製品などに要求される保油量や吸油速度がより優れ、拭き取り機能により優れたものとなる。このより優れた「ふんわり感」に基づく保油量、吸油速度や拭き取り機能などの良さは、本発明のエンボス加工クレープ紙が、トイレットペーパーなどの巻き取り状態である場合も、また、これを巻き取り状態から解くか、単葉のままで折り畳むかして、重ね合わせ状態にしたときも、好適に生きてくるのである。
【００５６】
本発明によれば、湿潤状態のクレープ原紙にエンボス加工を施すときに、保湿成分が存在しておればしっとり感が向上し、柔軟成分が存在すればふんわり感が向上する。保湿成分と柔軟成分、場合により接着成分を併用することで、強度、嵩高性、保油量、吸油速さ、柔軟度、ふんわり感、しっとり感など各特性に優れた製品とすることが出来る。
【図面の簡単な説明】
【００５７】
【図１】本発明の実施形態を表す製造装置の配置構造図
【図２】エンボス加工を示す要部拡大構造図
【図３】別の実施形態を表す製造装置の配置構造図
【図４】別の実施形態を表す製造装置の配置構造図
【発明を実施するための形態】
【００５８】
〔製造ラインの構成〕
図１は、３プライ（３枚重ね）の保湿ティシュ等となる助剤含浸エンボス加工クレープ紙であるエンボス加工クレープ紙Ｔの製造ラインを模式的に示している。
製造ラインの最上流部には、３基の原紙ロール１２が設置されている。それぞれの原紙ロール１２…から帯状のクレープ原紙１０ａ、１０ｂ、１０ｃが引き出されて３枚重ねにされ、３枚重ねのクレープ原紙１０として、連続的に走行させられる。
原紙ロール１２の下流側には、助剤液供給部２０が配置されている。助剤液供給部２０は、貯留槽に溜められた助剤液２２を、一対の塗工ロール間を通過するクレープ原紙１０に塗工する。助剤液２２が供給される側の塗工ロールに接触するクレープ原紙１０の表面側に助剤液２２が塗工されるので、２個所の助剤液供給部２０で、クレープ原紙１０の両面に順次、助剤液２２が塗工されるようになっている。その結果、クレープ原紙１０を構成する各層のクレープ原紙１０ａ〜１０ｃの全体に助剤液２２が吸収担持される。助剤液２２は、グリセリンなどの保湿成分、ステアリルアルコールなどの柔軟成分、および／または、ＣＭＣ−Ｎａなどの接着成分とともに水が配合されている場合もあるが、助剤液２２に含まれる水分量は比較的に少量である。
【００５９】
助剤液供給部２０の下流側には、水供給部３０が配置されている。走行するクレープ原紙１０の上下両面にクレープ原紙１０の全幅にわたって配置されたシャワー配管から水をシャワー状に噴出させて、クレープ原紙１０の全体に水を供給し吸収保持させる。吸水したクレープ原紙１０は、繊維間における水素結合が少し緩んだ状態になる。
水供給部３０の下流側には、エンボス加工部４０が配置されている。走行するクレープ原紙１０にエンボス加工を施す。水を吸収保持して湿潤状態になったクレープ原紙１０にエンボス加工を施すことになる。クレープ原紙１０の内部で、吸水し水素結合が少し緩んだ繊維同士は比較的に容易に動くことができ、細かいエンボス形状も明瞭に付与される。但し、水が供給されたすぐ後では、繊維そのものの内部までは水が取り込まれておらず、繊維の膨張は生じていない。
【００６０】
エンボス加工部４０の下流側には、乾燥室などの乾燥部５０が配置されている。乾燥部５０は、クレープ原紙１０を走行させながら、ヒーターで加熱したり熱風を吹き付けたりすることで、クレープ原紙１０に吸収保持されている水分を蒸発させ、急速に乾燥させる。吸水によって緩んだ水素結合が再結合することになり、エンボス加工されたエンボス形状がそのままの形状で迅速に固定される。
乾燥部５０の下流側には、紙分離部６０が設置されている。３枚重ねでエンボス加工を施されたクレープ原紙１０を、個々の原紙１０ａ、１０ｂ、１０ｃに一度分離させたあと、再び重ね合わせる。この作業は、上下の原紙１０ａ…において、エンボス加工による凹凸が引き離され、再び重ね合わせたときに、上下の凹凸の位置がわずかにずれることで、各原紙１０ａ…間に隙間が生じる。クレープ原紙１０全体の嵩高性が向上する。
【００６１】
紙分離部６０の下流側には、助剤が含浸されエンボス加工が施されたエンボス加工クレープ紙Ｔを回収保持する回収ロール７０が配置されている。
回収ロール７０は、必要に応じて、次の製造工程に送られたり、輸送や保管の作業に送られたりすることになる。
図１の実施形態においては、クレープ原紙がエンボス加工後に重ね合わされ、そののち、乾燥部に送り込まれるようであっても良い。
〔エンボス加工の詳細〕
図２に示すように、エンボス加工には、３種類の形態がある。
【００６２】
図２（ａ）のように、表面にエンボス加工用の凹凸が形成され、鋼材などの硬質材料からなるエンボスロール４２と、ゴムなどの弾力的に変形できる材料からなり表面が平坦な受けロール４４との間に、クレープ原紙１０を挟み込めば、エンボスロール４２の凹凸形状にしたがって、クレープ原紙１０だけでなく受けロール４４の表面も変形する。クレープ原紙１０には凹凸形状が形成され、エンボス加工が施される。クレープ原紙１０は、その厚み自体はあまり変わらずに上下に屈曲するように変形するので、ほぼ同じ厚みで上下両面に凹凸形状が形成されることになる。
図２（ｂ）では、弾力的に変形する受けロール４４の代わりに、エンボスロール４２と同様の硬質材料からなる受けロール４６を用いる。この場合、クレープ原紙１０は、下面については平坦な受けロール４６の表面にしたがって平坦な状態を維持する。エンボスロール４２の凹凸形状と受けロール４６との隙間の大きさが周期的に変化するので、クレープ原紙１０の上面側には、エンボスロール４２の凹凸形状に対応する凹凸形状が形成されるとともに、表面の凹凸形状にしたがって、クレープ原紙１０の厚みが変化する。３枚重ねのクレープ原紙１０の場合、エンボスロール４２側の原紙１０ｃは、大きく上下に波打つような凹凸成形が施されるとともに厚みの変化も生じる。受けロール４６に近い原紙１０ａは、下面が平坦なままで厚みの変化だけが断続的に生じることになる。
【００６３】
但し、図２（ａ）と図２（ｂ）の形態は、両者の違いを判り易く説明するために模式的かつ単純化して示している。実際のエンボス加工では、両形態の中間の形態になることも多い。特に、図２（ａ）でゴム製の受けロール４４を使用した場合も、凹凸形状にしたがって、クレープ原紙１０の厚みにもある程度の変化が断続的に生じることが多い。
さらに、図２（ｃ）では、一対のロールの何れにも、表面にエンボス加工用の凹凸を有する硬質材料からなるエンボスロール４２、４２を用いる。但し、一対のエンボスロール４２、４２で、凹凸の配置がずれている。このような一対のエンボスロール４２，４２でクレープ原紙１０をエンボス加工すると、表側と裏側とに交互にエンボス加工による凹み形状が形成される。エンボスロール４２、４２における凹凸形状の配置は、山形の先端と相手側の谷底との距離が狭く、山形の側面と相手側の山形の側面との距離が広く設定されている。その結果、エンボス形状のうち、凹み形状の底辺部分は、その両側の側辺部分よりも厚みが薄くなっており、部分的に厚みの違いが生じている。
【００６４】
以上に説明したエンボス加工において、例えば、一対のロール、例えばエンボスロール４２と受けロール４４との間隔を調整したり、加圧する圧力を調整したりすることで、クレープ原紙１０の厚み変化を大きくしたり小さくしたりすることができる。
このような厚みの変化を付けておくことで、製造されたエンボス加工クレープ紙をティシュ製品などに使用したときに、油を吸収した状態が視認し易くなる。すなわち、厚みの違いは、紙の密度の違いとなる。厚みが薄く密度の高くなった部分は、吸油速度が速く吸油量が飽和し易い。飽和した油はパルプ繊維間に溜まって、その部分が透明になる。周囲の密度が低い部分では、吸油量がまだ飽和していないので、透明にはならない。その結果、紙に部分的に透明度あるいは色の違う部分が生じる。油を吸収した部分が明瞭に視認できる。例えば、ティシュの使用時に、順次、油を吸収した部分を避けて油を吸収していない部分を使用するようにすれば、ティシュ全体を効率的に使用することが可能になる。しかも、凹凸の隙間にできる空間に油を溜めることで、全体としての吸油量を増やすこともできる。
【００６５】
なお、前記した紙分離部６０による処理では、エンボス加工で図２（ａ）〜（ｃ）のように３枚の原紙１０ａ〜１０ｃの凹凸がぴったりと重なった状態になったクレープ原紙１０が、原紙１０ａ〜１０ｃを上下に分離して再び重ね合わせることで、それぞれの凹凸が水平方向でわずかにずれた状態で重ねられることになり、原紙１０ａ〜１０ｃ同士の間に微小な隙間が形成されることになる。図２（ａ）〜（ｃ）のエンボス加工直後における形態よりも格段に嵩高いものになる。
〔別の実施形態その１〕
図３に示す製造ラインは、前記図１の実施形態と少し装置構成が異なる。共通する部分については説明を省略し、異なる構成を主にして説明する。
【００６６】
最上流部分に、３基の原紙ロール１２が設置され、３枚のクレープ原紙１０ａ、１０ｂ、１０ｃが引き出され、３枚重ねのクレープ原紙１０が供給されるのは、前記実施形態と同じである。
原紙ロール１２の下流側に配置された２個所の助剤液供給部２０も、前記実施形態と共通している。但し、助剤液供給部２０で供給する助剤液２２として、保湿成分などの助剤のほかに比較的に大量の水を含む助剤液２２が使用される。したがって、クレープ原紙１０には、助剤に加えて十分な量の水が供給される。クレープ原紙１０は、水を吸収担持した状態になる。
【００６７】
助剤液供給部２０の下流側に配置されたエンボス加工部４０は、熱エンボスロール４８を備えている点が、前記実施形態と異なる。
熱エンボスロール４８は、基本的には、前記したように、金属材料などで構成され表面に凹凸形状を有しているとともに、内部に電熱ヒーターなどの加熱機構を備えている。ロール表面が加熱状態になっている。そのため、クレープ原紙１０は、エンボス加工を施されると同時に加熱される。加熱されたクレープ原紙１０は、水分が蒸発して急速に乾燥する。エンボス加工と乾燥とが、ほぼ同時に行なわれることになる。厳密には、クレープ原紙１０が、上下をエンボスロールで挟まれている状態では水分が蒸発し難いので、エンボスロールから外れた時点から、加熱状態のクレープ原紙１０からの水分蒸発すなわち乾燥が開始されるものと考えられる。
【００６８】
エンボス加工部４０の下流側に、紙分離部６０および回収ロール７０が配置されているのは前記実施形態と共通している。回収ロール７０には、助剤が含浸されエンボス加工が施されたエンボス加工クレープ紙Ｔが回収される。
〔別の実施形態その２〕
図４に示す製造ラインは、３枚のクレープ原紙１０ａ、１０ｂ、１０ｃが３つのエンボス部４０で個々別々にエンボス加工を施されるようになっている点で、３枚合わせてエンボス加工される図３の実施形態と異なる。したがって、図１や図３の実施形態と共通する部分については説明を省略する。
【００６９】
図４の実施形態においては、別々にエンボス加工されたクレープ原紙は、乾燥部５０で乾燥された後、互いに重ね合わされているが、エンボス加工後に重ね合わされ、そののち、乾燥部５０に送り込まれるようであっても良い。また、図３のごとく、熱エンボスロール４８でエンボス加工と乾燥を兼ねるようであっても良い。
クレープ原紙を重ね合わせてエンボス加工すると、厚みが大きいことが原因になって、原紙の種類などによっては設計どおりのエンボス形状を付与することが難しい場合がある。図３のように、３枚重ねでエンボス加工すると、真ん中の原紙のエンボス形状が鮮明さを欠くことがある。その点、図４のごとくに、クレープ原紙を個々別々にエンボス加工すると、常に鮮明なエンボス形状を得ることができる。
【実施例】
【００７０】
具体的にエンボス加工クレープ紙を製造し、その特性や性能を評価した。
〔測定方法〕
＜供給水量＞
水を供給したあとのクレープ原紙の重量から、水を供給する前のクレープ原紙の重量を差し引いて、供給された水の重量を測定し、クレープ原紙の重量当たりの、供給水の重量を、％で表示した。
水が含まれている助剤液を使用する場合は、元々から助剤液に含まれていた水の量と、試験の際に助剤液に追加された水の量と、両者を合わせた合計の水の量とをそれぞれ測定あるいは算出した。
【００７１】
＜エンボス形状＞
エンボス加工を終えて得られたエンボス加工クレープ紙を観察して、エンボス形状の明瞭さを、以下の基準で評価した。
○：明確である、△：やや明確である、×：不明瞭である。
＜引張強さ＞
ＪＩＳ−Ｓ３１０４（１９９９）に規定されるティシュペーパーの引張強さ試験に準じて、乾燥状態の紙に対して、縦方向の引張強さ（Ｎ）を測定した。
<裂断長＞
縦方向の引張強さ（Ｎ）より、下記の式によって求めた。
【００７２】
裂断長（ｋｍ）＝縦方向の引張強さ（Ｎ）×１０００／（９．８１×試験片の幅（２５ｍｍ×２）×坪量（ｇ／ｍ２））
＜見掛け密度＞
常法にしたがって圧縮特性試験を行ない、測定された紙の厚さと坪量とから、下式で算出した。
見掛け密度（ｇ／ｃｍ３）＝坪量（ｇ／ｍ２）／〔厚さ（ｍｍ）×１０００〕
ここで、紙の坪量は、ＪＩＳ−Ｐ８１２４で規定されるメートル坪量である。但し、見掛け密度の計算では、助剤が含浸されたクレープ紙の坪量は、助剤を除いたクレープ紙のみの坪量を意味する。
【００７３】
紙の厚さは、圧縮試験機ＫＥＳ−ＦＢ３（製品名、カトーテック社製）を用いて測定した。測定条件は、標準高感度測定、加圧板２ｃｍ２、圧縮スピード０．００６７ｍｍ／ｓに設定した。
以下の各測定条件における測定値を求めた。何れの場合も、見掛け密度が小さいほど、嵩高性に優れていることになる。
無荷重：圧縮特性試験を実質的に無負荷とみなせる測定荷重０．５ｇｆ／ｃｍ２で行なった。
荷重下：圧縮特性試験を測定荷重１０ｇｆ／ｃｍ２で行なった。実際の使用時に手に持って肌を拭いたりする際に加わる荷重状態に近い荷重条件である。
【００７４】
圧縮時：圧縮特性試験の前に、１００ｇｆ／ｃｍ２の圧力を１分間かけて紙を圧縮変形させたあとで圧力を解放し、１分後に圧縮特性試験を行なった。圧縮変形の回復性能を評価する。
＜保油量＞
パット内に試験用の油を溜めておき、紙の試料をパット内の油に十分に浸漬したあと取りだした。取り出した試料を、水平面に対して３０度傾けて配置された金網の上に載せ、２分間静置した。そのあと、油を保持する試料の重量を測定した。試験前における試料の重量から試料に保持された油の重量を求めた。試料の坪量に対する油の重量の倍率を、保油量（倍）とする。保油量が大きいほど、大量の油などを吸収することができる。
【００７５】
試験用油として、流動パラフィン（クリストールＮ７２、エクソンモービル社製）を用い、温度２３℃で試験を行なった。
＜吸油速さ＞
ＪＩＳ−Ｓ３１０４（１９９９）に規定されるティシュペーパーの吸水度試験に準じて測定した。水の替わりに、油〔流動パラフィン（クリストールＮ７２、エクソンモービル社製）〕を用い、温度２３℃で滴下量を０．０３ｍｌに設定して測定した。測定値を、吸油速さ（ｓ）で表した。吸油速さ（ｓ）が短いほど、速やかに油を吸収できることになる。
【００７６】
＜柔軟度＞
「ＪＡＰＡＮ、ＴＡＰＰＩ、ＮＯ．３４、紙−柔らかさ試験方法」に規定される試験方法に準じ、以下の条件で測定した。
試料を試験機のスリット間に押し込み、そのときの抵抗力（ｍＮ／１００ｍｍ）を測定した。試料の縦方向と横方向とについてそれぞれ測定し、その平均値を求めた。数値が小さいほど、抵抗が少なく、柔らかいと判断される。
試験機：ハンドルオメーター（熊谷理機工業社製）、試料寸法：１０×１０ｃｍ、スリット幅：６．３５ｍｍ。
【００７７】
＜ふんわり感＞
モニター１０名により官能試験を行ない、下記の基準で評価し、平均点を求めた。
大変ふんわりしている：４点、ふんわりしている：３点、ややふんわりしている：２点、ふんわりしていない：１点。
＜加工適性＞
エンボス加工時に、走行中の紙にシワが発生するか否かを観察し、下記の基準で評価した。
シワの発生なし：○、シワの発生あり：×。
【００７８】
〔参考例１〕
＜クレープ原紙＞
ＬＢＫＰ（広葉樹クラフト法漂白パルプ）６０重量％、ＮＢＫＰ（針葉樹クラフト法漂白パルプ）４０重量％の配合からなるパルプ原料をカナダ標準濾水度６２０〜６３０ｍｌに叩解し、湿潤紙力剤０．２重量％（対パルプ原料）を添加し、常法によりクレープ原紙を抄紙した。
得られたクレープ原紙は、坪量１３ｇ／ｍ２、クレープ率１８％であった。
【００７９】
＜エンボス加工クレープ紙の製造＞
乾燥状態のクレープ原紙を２枚重ねにし、下表に示す量の水をクレープ原紙表面にスプレーして吸水させた。供給水量は、クレープ原紙の重量当たりの、供給水の重量を％で表した。
湿潤状態のクレープ原紙にエンボス加工を施した。エンボス加工は、鋼製のエンボスロールと、ラバー製の受けロールとを備えるエンボス加工装置を用い、圧力７０ｋＰａをかけた。エンボス加工によって形成されたエンボスパターンは、１辺が約０．７ｍｍの正方形であり、エンボスの深さは約０．０８ｍｍであり、１ｃｍ２当たり５０個のエンボス単位を有していた。
【００８０】
エンボス加工されたクレープ原紙を、乾燥装置（ヒーター加熱）を用いて、６０℃で１分加熱することで乾燥させた。乾燥終了後、重ねたクレープ原紙を１枚づつに剥がし、再び重ねて、エンボス加工ティシュペーパーを得た。
これらの処理作業を、クレープ原紙を４ｍ／分で走行させながら連続的に行なった。
製造されたエンボス加工クレープ紙に前記した各測定試験を行なった。
〔比較例１〕
比較例として、水を全く供給しない、環境水分と平衡状態にあるクレープ原紙を用いた場合（比較例１−１）と、大量の水を供給した場合（比較例１−２）と、紙力剤を配合したクレープ原紙に水を供給しないでエンボス加工を行なった場合（比較例１−３）と、エンボス加工を施さないクレープ原紙（原紙）についても、同様の試験を行なった。比較例１−３のクレープ原紙は、乾燥紙力剤ＤＳ４３３６（星光ＰＭＣ社製）を対パルプ当たり固形分で２％配合して抄紙されたものである。
【００８１】
試験の結果を下表に示す。なお、表中、引張強さ、見掛け密度、保油量、吸油速さの項では、原紙に対する変化率（％）を併記している。
【００８２】
【表１】
0005472586.tif 000002
【００８３】
【表２】
0005472586.tif 000003
【００８４】
＜評価＞
(1) 湿潤状態のクレープ原紙にエンボス加工を施した各参考例では、乾燥状態のクレープ原紙にエンボス加工を施した比較例１−１に比べて、エンボス形状が明瞭であり、引張強さが向上した。見掛け密度は小さく、嵩高性が向上した。保油量が増え、吸油速さも優れている。ふんわり感が向上している。
(2) 参考例における各特性値の原紙に対する変化率をみると、引張強さは６〜１７％向上し、荷重下における見掛け密度は３０〜４８％減少している。保油量は２２〜２７％増えている。吸油速さは３１〜４８％短い時間で吸油できる。
【００８５】
このような各特性の大幅な向上が、湿潤状態のクレープ原紙にエンボス加工を施すという比較的に簡単な作業で達成できることは、産業的に極めて有用である。
(3) 参考例の中でも供給水量の違いにより各特性に差が生じる。
例えば、引張強さは、供給水量が増えるほど向上し、供給水量２０％（参考例１−５）で最も強くなるが、供給水量５０％（参考例１−６）では少し弱くなる。比較例１−２のように供給水量２００％になるほど大量の水を供給すると、エンボス加工が行なえなくなった。
見掛け密度は、測定条件によって少し異なるが、供給水量１０％（参考例１−４）あるいは供給水量２０％（参考例１−５）付近が、総合的に最も見掛け密度が小さく嵩高性に優れたものになる。
【００８６】
(4) 比較例１−３は、紙力剤の配合によって繊維間の結合を増強させて紙の強度を向上させたクレープ原紙を用いている。エンボス加工は比較的良好に行なえ、見掛け密度も小さくなっているが、紙が硬くなり、柔軟度やふんわり感が劣っている。ティシュ製品など、肌触りの良さなどが要求される用途には使用し難い。
〔実施例２〕
＜保湿ティシュ：２枚重ね＞
前記参考例１と同様のクレープ原紙を２枚重ねにし保湿成分を保持させて製造された保湿ティシュ「アヴォンリー  キース」（商品名、河野製紙社製）の製造用紙を用いた。この保湿ティシュ用紙は、保湿加工前の坪量１２．７ｇ／ｍ２、保湿加工後の坪量１５．６ｇ／ｍ２である。
【００８７】
保湿成分には、グリセリンおよびソルビットが含まれている。また、保湿成分を供給する保湿液には水も含まれていたが、クレープ原紙に保湿液を供給したあとで十分な時間を放置しておいた。その結果、保湿ティシュ用紙は、保湿成分に環境中の水分と平衡状態にある水分が含まれた状態になっている。
＜エンボス加工保湿ティシュ用紙の製造＞
保湿ティシュ用紙に、下表に示す量の水をスプレーして吸水させた。供給水量は、保湿ティシュ用紙の重量当たりの重量を％で表した。
湿潤状態の保湿ティシュ用紙に、参考例１と同様にして、エンボス加工を施し、乾燥させ、１枚づつに分離し、再び重ねて、エンボス加工保湿ティシュを得た。
【００８８】
製造されたエンボス加工保湿ティシュに、参考例１と同様の試験を行なった。
〔比較例２〕
比較例２−１は、水を全く供給せず、エンボス加工後の乾燥を行なっていない場合である。比較例２−２は、保湿ティシュ原紙として、紙力剤を配合した原紙に前記保湿ティシュ「アヴォンリー  キース」と同様の保湿加工を施したクレープ原紙を用い、水を供給しないでエンボス加工を行なった。比較例１−３と同じく、乾燥紙力剤ＤＳ４３３６（星光ＰＭＣ社製）を対パルプ当たり固形分で２％配合して抄紙されたものである。
試験の結果を下表に示す。表中において、原紙とは、保湿ティシュ用紙すなわち保湿成分含有クレープ原紙を意味する。
【００８９】
【表３】
0005472586.tif 000004
【００９０】
＜評価＞
(1) 参考例１のクレープ原紙と同様に、実施例２の保湿ティシュ用紙の場合も、湿潤状態でエンボス加工を施すことが有用であることが実証された。
(2) エンボス加工を施していない保湿ティシュ用紙（原紙）に対する各特性値の変化率をみると、引張強さは５〜８％向上し、荷重下における見掛け密度は３１〜４２％減少している。保油量は３１〜３５％増えている。吸油速さは６７〜６８％も短い時間で吸油できる。
従来、保湿ティシュ製品は、通常のティシュ製品に比べて、強度などの特性が低下することはやむを得ないと考えられていたが、上記のような各特性の向上が達成できれば、保湿ティシュ製品の性能向上、新たな用途の拡大に大きく貢献できることになる。
【００９１】
(3) 比較例２−２は、前記比較例１−３と同様に、紙の強度が高く硬いので、水を供給しなくてもエンボス形状は明瞭であり見掛け密度も低下しているが、柔軟度やふんわり感が劣り、ティシュ製品としての商品価値は劣るものになる。
〔実施例３〕
＜保湿ティシュ：３枚重ね＞
クレープ原紙を３枚重ねにした保湿ティシュ「ふふふ」（商品名、河野製紙社製）の製造用紙を用いた。保湿加工前の坪量１１．０ｇ／ｍ２、保湿加工後の坪量１２．０ｇ／ｍ２である。
【００９２】
＜エンボス加工保湿ティシュ用紙の製造＞
実施例２と共通する工程を経て、エンボス加工保湿ティシュを得た。製造されたエンボス加工保湿ティシュに、参考例１と同様の試験を行なった。
〔比較例３〕
比較例３−１は、水を全く供給しなかった場合である。比較例３−２は、保湿ティシュ原紙として、紙力剤を配合した原紙に、前記保湿ティシュ「ふふふ」と同様の保湿加工を施したクレープ原紙を用い、水を供給しないでエンボス加工を行なった場合である。比較例１−３と同じく、乾燥紙力剤ＤＳ４３３６（星光ＰＭＣ社製）を対パルプ当たり固形分で２％配合して抄紙されたものである。
【００９３】
試験の結果を下表に示す。表中において、原紙とは、保湿ティシュ用紙すなわち保湿成分含有クレープ原紙を意味する。
【００９４】
【表４】
0005472586.tif 000005
【００９５】
＜評価＞
(1) 実施例２の保湿ティシュ用紙（２枚重ね）と同様に、保湿ティシュ用紙（３枚重ね）でも、湿潤状態でエンボス加工を施すことが非常に有用である。
(2) エンボス加工を施していない保湿ティシュ用紙（原紙）に対する各特性値の変化率をみると、引張強さは１１〜２４％向上し、荷重下における見掛け密度は１１〜３５％減少している。保油量は４５〜５１％増えている。吸油速さは５６〜６４％も短い時間で吸油できる。
(3) 実施例２と比較すると、保湿ティシュ用紙としては、２枚重ねよりも３枚重ねのほうが、保油量および吸油速さに優れている。また、保油量の増加の程度が密度の変化に比べて高いのは、エンボス加工前の保湿ティシュ用紙の保油量が少ないためであり、これは、エンボス加工前の保湿ティシュ用紙では、油を含浸させたときに油の張力で引っ張られて紙層間の空間を保てないためである。しかしながら、エンボス加工によって紙層間に構造的な空間が形成されると、張力に逆らって油を保持する空間を保てるようになるので、保油量が顕著に増加するのである。このように、保湿ティシュ用紙にエンボス加工を行う効果が顕著に現れている。
【００９６】
(4) 比較例３−２は、前記比較例１−３と同様に、紙の強度が高く硬いので、水を供給しなくてもエンボス形状は明瞭であり見掛け密度も低下しているが、柔軟度やふんわり感が劣り、ティシュ製品としての商品価値は劣るものになる。
〔実施例４〕
＜保湿液および水の供給＞
グリセリンとソルビットと水とを、６：２：３の重量比率で含む保湿液を用いた。図１に示す構造を有する保湿液の供給部および水の供給部を用いて、クレープ原紙に保湿液の供給および水の供給を行なった。保湿液の供給にはグラビア印刷ロールを用いた。
【００９７】
実施例４−１〜４−３は、水の供給量は異なるが、保湿液の供給量は共通している。保湿成分として、クレープ原紙の重量に対してグリセリン６重量％、ソルビット２重量％が保持されるとともに、保湿液に含まれる水３重量％が供給される。実施例２、３とは異なり、保湿液を供給したあとで乾燥処理を行なわずに、引き続いて水の供給を行なうので、追加供給された追加水量と保湿液の含水量とを足し合わせた合計供給水量が、クレープ原紙に供給された状態になる。
＜エンボス加工クレープ紙の製造＞
前記した各実施例と同様の工程で、エンボス加工クレープ紙を製造した。得られたエンボス加工クレープ紙は、保湿成分を保持するエンボス加工保湿ティシュである。
【００９８】
試験の結果を下表に示す。
【００９９】
【表５】
0005472586.tif 000006
【０１００】
＜評価＞
(1) 保湿液の供給と水の供給とを組み合わせても、前記各実施例と同様に、エンボス形状を明瞭に形成できることが実証された。
〔実施例５〕
＜保湿液および水の供給＞
実施例４と同様にして、クレープ原紙に保湿液と水とを供給した。
但し、実施例５−１は、保湿液を塗工後、環境中に２４時間放置し、環境中の水分と平衡状態にした。このときの含水量は３％であった。実施例５−２は、実施例５−１の状態にさらに水を１．５％追加供給した。
【０１０１】
＜エンボス加工クレープ紙の製造＞
前記した各実施例と同様の工程で、エンボス加工クレープ紙を製造した。但し、エンボス加工に熱エンボスロールを用い、エンボス加工後の乾燥工程は行なう必要がない。
熱エンボスロールは、エンボス表面温度６０℃に加熱されていた。圧力７０ｋＰａに設定した。その他の処理条件は、参考例１と共通している。得られたエンボス加工クレープ紙は、保湿成分を保持するエンボス加工保湿ティシュである。
試験の結果を下表に示す。
【０１０２】
【表６】
0005472586.tif 000007
【０１０３】
＜評価＞
(1) エンボス加工を、熱エンボスロールを用いて行なえば、エンボス加工の工程とその後の乾燥工程を一度に実施でき、製造工程が簡略化されるとともに、前記各実施例と同様に良好なエンボス加工の仕上がりが得られることが実証された。
(2) 実施例５−１では、エンボス加工前のクレープ原紙には、保湿成分に取り込まれた平衡状態にある水分しか含まれていない。この場合でも、熱エンボスロールを使用するなど、クレープ原紙と熱源とが密着して、エンボス形状の形成とほぼ同時に乾燥が行なわれるような方法を採用すれば、エンボス形状が良好に形成され乾燥後も維持される。このような平衡状態にある保湿成分が担持されたクレープ原紙に熱エンボスロールによるエンボス加工を行なうと、保湿成分に取り込まれている水分が揮発して乾燥状態になる。しかし、その後の処理工程や保管流通、使用の環境において、保湿成分が環境中の水分を吸収して、再び平衡状態に戻る。
【０１０４】
(3) 湿潤状態にはないが、環境中の水分を吸湿して平衡状態にあるクレープ原紙、または、吸湿の途中であり平衡状態に満たないクレープ原紙に、エンボスロールまたは熱エンボスロールによるエンボス加工を行うことも考えられるが、このようなクレープ原紙においては、パルプ繊維間の水素結合を緩ませたり再結合させたりするための水が繊維間に存在しないため、良好なエンボスが形成できない。
以下では、助剤の違いによる効果の違いを見た。
〔実施（参考）例６〕
参考例１と同様にしてクレープ原紙を抄紙した。得られたクレープ原紙は、坪量１３．４ｇ／ｍ２、クレープ率１８％のものであった。乾燥状態のこのクレープ原紙の表面に、表７に示す助剤と水を含む溶液をスプレーしてクレープ原紙を湿潤状態にしておいて、参考例１と同様に、エンボス加工するとともに２枚重ねし、実施（参考）例６−１〜６−７のクレープ紙を得た。
【０１０５】
助剤は、保湿成分としてグリセリン、柔軟成分としてステアリルアルコール、接着成分としてＣＭＣ−Ｎａを用いた。グリセリンとＣＭＣ−Ｎａは水に溶解させ、ステアリルアルコールは、乳化剤としてモノステアリン酸ポリオキシエチレン（２０）ソルビタンとモノステアリン酸ソルビタンを３：１の重量割合で混合したものを用いて乳化液とした。
表７に示す数値はクレープ原紙の重量当たりの含浸率（重量％）を示す。
〔比較例６〕
比較例６−１は、実施（参考）例６と同じクレープ原紙に、ステアリルアルコール１部をイソプロピルアルコール２０部に溶解した溶液をクレープ原紙の重量当たり２１％となるようスプレーした後、標準状態（２３℃、５０％ＲＨ）で放置してイソプロピルアルコールを揮発させ、エンボス加工なしで、２枚重ねして、クレープ紙を得た場合である。比較例６−２は、比較例６−１において、イソプロピルアルコールの揮発を終えたのちのクレープ原紙に対し、水の供給なしで、実施（参考）例６と同様のエンボス加工を施して、エンボス加工クレープ紙を得た場合である。
【０１０６】
表７の下欄に評価結果を併記した。
表７における「しっとり感」の評価は以下のようにして得た。
＜しっとり感＞
モニター１０名により官能試験を行い、下記の基準で評価し、平均点を求めた。
大変しっとりしている：４点、しっとりしている：３点、ややしっとりしている：２点、しっとりしていない：１点。
【０１０７】
【表７】
0005472586.tif 000008
【０１０８】
＜評価＞
以下に、実施（参考）例６シリーズ（２枚重ねティシュ）の評価を示す。
引張強さ
実施（参考）例（６−１〜６−７）とドライエンボス加工品（比較例６−２）とを比べると、実施（参考）例は引張強さ（Ｎ）が高い。接着成分としてカルボキシメチルセルロースナトリウムを配合した実施（参考）例（６−５〜６−７）は、接着成分の配合量が最適化されているため、接着成分未配合の実施（参考）例（６−２〜６−４）と比べて、それぞれ、ふんわり感を維持したまま強度が向上している。
【０１０９】
見掛け密度
実施（参考）例（６−１〜６−７）と、エンボス加工なし品（比較例６−１）およびドライエンボス加工品（比較例６−２）とを比べると、実施（参考）例  ＜  ドライエンボス品  ＜  エンボス加工なし品  の順に見かけ密度が小さくなっている。接着成分としてカルボキシメチルセルロースナトリウムを配合した実施（参考）例（６−５〜６−７）は、接着成分未配合の実施（参考）例（６−２〜６−４）と比べて、それぞれ見掛け密度が小さくなっている。
柔軟度
エンボス加工品（実施（参考）例６−１〜６−７と比較例６−２）は、総じて、測定値が高くなっている。これは、表面のエンボス形状が滑りに対して抵抗となっているためである。
【０１１０】
保油量
実施（参考）例  ＞  ドライエンボス品  ＞  エンボス加工なし品  の順に保油量が向上している。
吸油速さ
実施（参考）例  ＞ドライエンボス品  ＞  エンボス加工なし品  の順に吸油速さが優れている。
ふんわり感
実施（参考）例はいずれも、ふんわり感に優れている。柔軟成分（ステアリルアルコール）を配合した実施（参考）例（６−３，６−４，６−６，６−７）は特に、ふんわり感の評価が高い。
【０１１１】
しっとり感
保湿成分を配合した実施例は、未配合の参考例と比較してしっとり感に優れている。
〔実施（参考）例７〕
参考例１と同様にしてクレープ原紙を抄紙した。得られたクレープ原紙は、坪量１２．０ｇ／ｍ２、クレープ率１８％のものであった。乾燥状態のこのクレープ原紙の表面に、表８に示す助剤と水を含む溶液をスプレーしてクレープ原紙を湿潤状態にしておいて、参考例１と同様に、エンボス加工するとともに３枚重ねし、実施（参考）例７−１〜７−７のクレープ紙を得た。助剤と乳化剤は実施（参考）例６と同様のものを、同様にして用いた。
【０１１２】
〔比較例７〕
比較例７−１〜７−２は、クレープ原紙として実施（参考）例７のものを使用して３枚重ねするほかは、比較例６−１〜６−２と同様にしてクレープ紙を得た。
評価結果を表８に示す。表中の助剤と水の量は表７と同様の意味合いを持っている。同表の下欄に評価結果を併記した。
【０１１３】
【表８】
0005472586.tif 000009
【０１１４】
＜評価＞
実施（参考）例７シリーズ（３枚重ねティシュ）についての評価は、実施（参考）例６シリーズ（２枚重ねティシュ）についての評価と、基本的には同じであった。
【産業上の利用可能性】
【０１１５】
本発明で得られたエンボス加工クレープ紙は、例えば、保湿成分を担持させた保湿ティシュとして利用できる。細かいエンボス形状が明瞭に形成され、嵩高性や柔軟性に優れるとともに、保湿成分による、しっとりとした肌触りや柔らかさを備えた商品価値の高い保湿ティシュ製品を提供することができる。
【符号の説明】
【０１１６】
１０    クレープ原紙
１２    原紙ロール
２０    助剤液供給部
２２    助剤液
３０    水供給部
４０    エンボス加工部
４２    エンボスロール
４８    熱エンボスロール
５０    乾燥部
６０    紙分離部
７０    製品ロール
【図１】
0005472586.tif 000010
【図２】
0005472586.tif 000011
【図３】
0005472586.tif 000012
【図４】
0005472586.tif 000013